Li 2 CO 3 원료 분말 ( 체적 기준 D 50 입경 2 . 5 ㎛, 혼죠 케미컬 가부 시 키가 이샤 제조 ) 100 중량 부 와 , 바인더 ( 폴리비닐 부티 랄 : 품 번 BM - 2 , 세 키스 이가 가 쿠 고교 가부 시 키가 이샤 제조 ) 5 중량 부 와 , 가소제 ( DOP : 프탈 산디 ( 2 - 에틸 헥 실 ) , 구로 가 네 가 세이 가부 시 키가 이샤 제조 ) 2 중량 부 와 , 분산제 ( 레오 돌 SP - O 30 , 카오 가부 시 키가 이샤 제조 ) 2 중량 부 를 혼합 하 였 다 . 얻 어 진 혼합물 을 감압 하 에서 교반 하 여 탈 포 하 며 , 점도 를 4000 cP 로 조정 함 으로써 , Li 2 CO 3 슬러리 를 조제 하 였 다 . 점도 는 , 브룩필드 사 제조 LVT 형 점도계 로 측정 하 였 다 . 이렇게 하 여 조제 된 Li 2 CO 3 슬러리 를 , 닥터 블레이드 법 에 따라 , PET 필름 상 에 시트 형 으로 성형 함 으로써 , Li 2 CO 3 그린 시트 를 형성 하 였 다 . 건조 후 의 Li 2 CO 3 그린 시트 의 두께 는 , LiCoO 2 그린 시트 에 있 어서 의 Co 함유량 에 대한 , Li 2 CO 3 그린 시트 에 있 어서 의 Li 함유량 의 몰 비인 , Li / Co 비 를 정해진 값 으로 할 수 있 도록 설정 하 였 다 .